(57)【要約】【課題】深絞りと曲げを組み合わせた成形加工性に優れ、更に、成形加工後の表面特性にも優れたフェライト系ステンレス鋼板を提供する。【解決手段】Ｃｒ、Ｃ、Ｓｉ、Ｍｎ、Ｐ、Ｓ、Ｎ、Ａｌ、Ｔｉ、Ｎｂを含み、（１）式が２．０以上であり、残部がＦｅおよび不純物からなり、結晶粒度番号が９．０超のフェライト組織を有し、板表面から深さ２０μｍまでの領域の板厚断面に、断面積が０．１μｍ２以上２０μｍ２以下の析出物が存在し、析出物は、断面形状が多角形の形状からなるＴｉＮを有し、かつ、多角形の頂点に接触するようにＮｂＣが分布し、板厚断面における析出物の密度が３個／ｍｍ２以上であるフェライト系ステンレス鋼板を採用する。（〔Ｔｉ〕／４８＋〔Ｎｂ〕／９３）／（〔Ｃ〕／１２＋〔Ｎ〕／１４）・・・（１）ただし、〔元素記号〕の表記は、当該元素の含有量（質量％）を示す。【選択図】なし【特許請求の範囲】
【請求項１】
質量％にて、
Ｃｒ：１１．０％以上２５．０％以下、
Ｃ：０．００１％以上０．０１０％以下、
Ｓｉ：０．０１％以上１．０％以下、
Ｍｎ：０．０１％以上１．０％以下、
Ｐ：０．１０％以下、
Ｓ：０．０１％以下、
Ｎ：０．００２％以上０．０２０％以下、
Ａｌ：０．００３％以上１．０％以下、
Ｔｉ：０．０５％以上１．０％以下、
Ｎｂ：０．０３％以上１．０％以下、
Ｂ：０％以上０．００２５％以下、
Ｓｎ：０％以上０．５０％以下、
Ｎｉ：０％以上１．０％以下、
Ｃｕ：０％以上１．０％以下、
Ｍｏ：０％以上２．０％以下、
Ｗ：０％以上１．０％以下、
Ｃｏ：０％以上０．５０％以下、
Ｖ：０％以上０．５０％以下、
Ｚｒ：０％以上０．５０％以下、
Ｃａ：０％以上０．００５０％以下、
Ｍｇ：０％以上０．００５０％以下、
Ｙ：０％以上０．１０％以下、
Ｈｆ：０％以上０．２０％以下、
ＲＥＭ：０％以上０．１０％以下、
Ｓｂ：０％以上０．５０％以下を含み、
下記（１）式が２．０以上であり、かつ残部がＦｅおよび不純物からなり、
結晶粒度番号が９．０超のフェライト組織を有し、
板表面から深さ２０μｍまでの領域の板厚断面に、断面積が０．１μｍ２以上２０μｍ２以下の析出物が存在し、前記析出物は、断面形状が多角形の形状からなるＴｉＮを有し、かつ、前記多角形の頂点に接触するようにＮｂＣが分布するものであり、前記板厚断面における前記析出物の密度が３個／ｍｍ２以上であることを特徴とするフェライト系ステンレス鋼板。
（〔Ｔｉ〕／４８＋〔Ｎｂ〕／９３）／（〔Ｃ〕／１２＋〔Ｎ〕／１４）・・・（１）
ただし、〔元素記号〕の表記は、当該元素の含有量（質量％）を示す。
【請求項２】
質量％にて、更に、
Ｂ：０．０００１％以上０．００２５％以下、
Ｓｎ：０．００５％以上０．５０％以下、
Ｎｉ：０．０１％以上１．０％以下、
Ｃｕ：０．０１％以上１．０％以下、
Ｍｏ：０．１０％以上２．０％以下、
Ｗ：０．１０％以上１．０％以下、
Ｃｏ：０．０１％以上０．５０％以下、
Ｖ：０．０１％以上０．５０％以下、
Ｚｒ：０．０１％以上０．５０％以下、
Ｃａ：０．０００１％以上０．００５０％以下、
Ｍｇ：０．０００１％以上０．００５０％以下、
Ｙ：０．０１０％以上０．１０％以下、
Ｈｆ：０．０１％以上０．２０％以下、
ＲＥＭ：０．０１％以上０．１０％以下、
Ｓｂ：０．０１％以上０．５０％以下の１種または２種以上含有していることを特徴とする請求項１に記載のフェライト系ステンレス鋼板。
【発明の詳細な説明】
【技術分野】
【０００１】
本発明は、フェライト系ステンレス鋼板に関し、特に、成形加工した際の成形性並びに成形後の表面特性に優れるフェライト系ステンレス鋼板に関する。
【背景技術】
【０００２】
代表鋼種であるＳＵＳ３０４（１８Ｃｒ−８Ｎｉ）をはじめとしたオーステナイト系ステンレス鋼は、耐食性、加工性、美麗性等に優れることから家電、厨房品、建材等広く用いられている。但し、オーステナイト系ステンレス鋼は高価かつ価格変動の激しいＮｉを多量に含有しているため鋼板の価格が高いとされており、経済性の観点からはより安価なものが望まれている。
【０００３】
一方、フェライト系ステンレス鋼はＮｉを含有しない、もしくは含有量が極めて少ないため、コストパフォーマンスに優れる材料として、ここ近年で需要が増加している。しかしながら、フェライト系ステンレス鋼を成形用途として使用する場合、問題となるのが成形性と、成形後に表面凹凸が形成されることによる表面特性の劣化である。
【０００４】
特に課題となる成形性は、深絞り性と曲げ加工性である。深絞り性については固溶炭素及び固溶窒素を低減することが有効である。このために製錬段階で炭素及び窒素を極力低減し、さらにＴｉやＮｂを含有させて炭窒化物の生成を促進する手法が広く用いられている。合金コストはＮｂに比べてＴｉが安価であるため、Ｔｉを含有した高純度鋼が深絞り用に用いられる。曲げ加工性は、表層の結晶粒径や析出物（介在物）が影響する。このため、表層の結晶粒を細かくするような製造条件を選択し、また、介在物を抑制する成分設計を行う、といった対策が取られる。
【０００５】
近年では、部品形状の複雑化にともない、従来に比べて複雑な形状に変形させたときに成形割れがないことが求められる。複雑形状への成形には、深絞り後の曲げ加工あるいは、曲げ加工後の絞り成形、というように変形モードの異なる成形が組み合わせて行われる。したがって、最近では深絞り性と曲げ加工性を両立するような金属組織制御が求められている。
【０００６】
次に、成形加工後の表面特性（表面凹凸）について述べる。ここで「表面凹凸」とは、加工や成形を行った後に鋼板表面に生じる微細な凹凸（肌荒れ）を指し、この微細な凹凸は複数個分の結晶粒のサイズに対応しており、結晶粒径が大きいほど表面凹凸も顕著になる。フェライト系ステンレス鋼では、ＳＵＳ４３０ＬＸのように、Ｃ，Ｎを低減させて加工性、成形性の向上を図った高純度フェライト系ステンレス鋼では粒成長しやすいため、結晶粒度が大きくなる傾向にある。
【０００７】
家電製品の筺体あるいは器物のように比較的厳しい成形性が要求される場合、フェライト系ステンレス鋼ではＳＵＳ４３０ＬＸのような高純度フェライト系ステンレス鋼が用いられることが多い。また、成形後の強度を担保するために用いられるステンレス鋼板の板厚は大半の場合は０．６ｍｍ以上であることが一般的であるが、前述のように結晶粒径が大きいために成形後の肌荒れが大きく、成形後に研磨によって表面凹凸の除去が通常行われている。
【０００８】
上述した背景から、深絞りや曲げといった成形加工性に優れ、かつ成形後の肌荒れが小さいフェライト系ステンレス鋼が求められている。以下に関連技術を示す。
【０００９】
特許文献１には、高純度のフェライト系ステンレス鋼を用いて析出粒子のサイズ及び結晶粒径を制御して、加工肌荒れを低減させかつ成形性を向上させたフェライト系ステンレス鋼及びその製造方法が開示されている。しかし特許文献１記載の方法では、結晶粒径が小さい鋼板が得られているものの深絞りと曲げを組み合わせた成形性は十分ではない。
【００１０】
特許文献２には、ＴｉとＮｂを含有したフェライト系ステンレス鋼において低温で熱間圧延を実施し、かつ高い冷間圧延率を取ることで細粒とし、成形時の耐肌荒れ性に優れたステンレス鋼を製造する技術を開示している。こうした技術によって特許文献２に記載のステンレス鋼板の結晶粒度番号は９．５と細粒組織が得られているものの、深絞りと曲げを組み合わせた成形性及び成形後の耐肌荒れ性も必ずしも十分ではない。
【００１１】
特許文献３には、Ｎｂ及び／またはＴｉを含有する成分を有する鋼の最終冷延前の結晶粒径を制御することで深絞り性、リジング性および耐肌荒れ性を向上させたフェライト系ステンレス鋼が開示されている。しかし、最終製品の結晶粒径は１５μｍ（結晶粒度番号で８．８）であり、耐肌荒れ性が不十分である。
【００１２】
また従来では、高純度フェライト系ステンレス鋼の表面凹凸を軽減するために、フェライト系ステンレス鋼板を製造する際に冷延回数を増やして結晶粒径を細かくすることで、表面凹凸の低減を図る方法も検討されてきたが、実際、製品板上に表面凹凸が生成する場合があり、その原因は必ずしも明確ではなく、鋼板表面の高品質化を安定して維持できる技術が望まれている。
【先行技術文献】
【特許文献】
【００１３】
【特許文献１】特許第４７４９８８８号公報
【特許文献２】特開平７−２９２４１７号公報
【特許文献３】特許第３７８８３１１号公報
【発明の概要】
【発明が解決しようとする課題】
【００１４】
以上のように、フェライト系ステンレス鋼において、深絞りや曲げといった複雑形状への成形加工性を向上させ、かつ成形後の表面特性を満足しうることは非常に困難である。このため、従来は、所定の形状への成形加工ができない問題があった。また、成形加工ができたとしても、成形後に生じた表面凹凸が大きくなるため、それを除去するために研磨工程を行う必要が生じ、研磨時間がかかり製造コストがかさむ上、研磨にて生じた粉じんが多く発生するなどの環境面の問題が生じていた。
【００１５】
本発明は、上記問題に鑑みなされたものであり、深絞りと曲げを組み合わせた成形加工性に優れ、更に、成形加工後の表面特性にも優れたフェライト系ステンレス鋼板を提供することを課題とする。
【課題を解決するための手段】
【００１６】
本発明者らは、深絞り及び曲げを伴う成形加工性と、成形後の表面凹凸の改善に寄与する鋼成分及び組織について鋭意検討を行った。その結果、ＴｉやＮｂを含有させた場合に、深絞り性が良好になる傾向があるが、曲げ性については同一成分でも組織が異なるときに大きくばらつくことが判明した。また、曲げ加工性を向上させるための組織の作り込みは、特に溶鋼を鋳造する段階での、凝固後から室温への冷却途中での加熱保持が大きく影響することを初めて明らかにし、本発明に至った。
【００１７】
本発明の要旨は、以下のとおりである。
［１］  質量％にて、
Ｃｒ：１１．０％以上２５．０％以下、
Ｃ：０．００１％以上０．０１０％以下、
Ｓｉ：０．０１％以上１．０％以下、
Ｍｎ：０．０１％以上１．０％以下、
Ｐ：０．１０％以下、
Ｓ：０．０１％以下、
Ｎ：０．００２％以上０．０２０％以下、
Ａｌ：０．００３％以上１．０％以下、
Ｔｉ：０．０５％以上１．０％以下、
Ｎｂ：０．０３％以上１．０％以下、
Ｂ：０％以上０．００２５％以下、
Ｓｎ：０％以上０．５０％以下、
Ｎｉ：０％以上１．０％以下、
Ｃｕ：０％以上１．０％以下、
Ｍｏ：０％以上２．０％以下、
Ｗ：０％以上１．０％以下、
Ｃｏ：０％以上０．５０％以下、
Ｖ：０％以上０．５０％以下、
Ｚｒ：０％以上０．５０％以下、
Ｃａ：０％以上０．００５０％以下、
Ｍｇ：０％以上０．００５０％以下、
Ｙ：０％以上０．１０％以下、
Ｈｆ：０％以上０．２０％以下、
ＲＥＭ：０％以上０．１０％以下、
Ｓｂ：０％以上０．５０％以下を含み、
下記（１）式が２．０以上であり、かつ残部がＦｅおよび不純物からなり、
結晶粒度番号が９．０超のフェライト組織を有し、
板表面から深さ２０μｍまでの領域の板厚断面に、断面積が０．１μｍ２以上２０μｍ２以下の析出物が存在し、前記析出物は、断面形状が多角形の形状からなるＴｉＮを有し、かつ、前記多角形の頂点に接触するようにＮｂＣが分布するものであり、前記板厚断面における前記析出物の密度が３個／ｍｍ２以上であることを特徴とするフェライト系ステンレス鋼板。
（〔Ｔｉ〕／４８＋〔Ｎｂ〕／９３）／（〔Ｃ〕／１２＋〔Ｎ〕／１４）・・・（１）
ただし、〔元素記号〕の表記は、当該元素の含有量（質量％）を示す。
［２］  質量％にて、更に、
Ｂ：０．０００１％以上０．００２５％以下、
Ｓｎ：０．００５％以上０．５０％以下、
Ｎｉ：０．０１％以上１．０％以下、
Ｃｕ：０．０１％以上１．０％以下、
Ｍｏ：０．１０％以上２．０％以下、
Ｗ：０．１０％以上１．０％以下、
Ｃｏ：０．０１％以上０．５０％以下、
Ｖ：０．０１％以上０．５０％以下、
Ｚｒ：０．０１％以上０．５０％以下、
Ｃａ：０．０００１％以上０．００５０％以下、
Ｍｇ：０．０００１％以上０．００５０％以下、
Ｙ：０．０１０％以上０．１０％以下、
Ｈｆ：０．０１％以上０．２０％以下、
ＲＥＭ：０．０１％以上０．１０％以下、
Ｓｂ：０．０１％以上０．５０％以下の１種または２種以上含有していることを特徴とする［１］に記載のフェライト系ステンレス鋼板。
【発明の効果】
【００１８】
本発明によれば、成形加工性及び成形加工後の表面特性に優れたフェライト系ステンレス鋼板を提供することができる。
【図面の簡単な説明】
【００１９】
【図１】図１は、析出物の分析結果の一例を示す図であり、（ａ）はＳＥＭ写真であり、（ｂ）は析出形態のイメージ図であり、（ｃ）はＥＰＭＡ（電子線プローブマイクロアナライザ）によるＴｉのマッピング画像であり、（ｄ）はＥＰＡによるＮｂのマッピング画像であり、（ｅ）はＥＰＭＡによるＣのマッピング画像である。
【発明を実施するための形態】
【００２０】
本発明の実施形態であるフェライト系ステンレス鋼板は、質量％にて、Ｃｒ：１１．０％以上２５．０％以下、Ｃ：０．００１％以上０．０１０％以下、Ｓｉ：０．０１％以上１．０％以下、Ｍｎ：０．０１％以上１．０％以下、Ｐ：０．１０％以下、Ｓ：０．０１％以下、Ｎ：０．００２％以上０．０２０％以下、Ａｌ：０．００３％以上１．０％以下、Ｔｉ：０．０５％以上１．０％以下、Ｎｂ：０．０３％以上１．０％以下、Ｂ：０％以上０．００２５％以下、Ｓｎ：０％以上０．５０％以下、Ｎｉ：０％以上１．０％以下、Ｃｕ：０％以上１．０％以下、Ｍｏ：０％以上２．０％以下、Ｗ：０％以上１．０％以下、Ｃｏ：０％以上０．５０％以下、Ｖ：０％以上０．５０％以下、Ｚｒ：０％以上０．５０％以下、Ｃａ：０％以上０．００５０％以下、Ｍｇ：０％以上０．００５０％以下、Ｙ：０％以上０．１０％以下、Ｈｆ：０％以上０．２０％以下、ＲＥＭ：０％以上０．１０％以下、Ｓｂ：０％以上０．５０％以下を含み、下記（１）式が２．０以上であり、かつ残部がＦｅおよび不純物からなり、結晶粒度番号が９．０超のフェライト組織を有し、板表面から深さ２０μｍまでの領域の板厚断面に、断面積が０．１μｍ２以上２０μｍ２以下の析出物が存在し、この析出物は、断面形状が多角形の形状からなるＴｉＮを有し、かつ、前記多角形の頂点に接触するようにＮｂＣが分布するものであり、板厚断面における析出物の密度が３個／ｍｍ２以上である。
以下、各要件について詳しく説明する。
【００２１】
まず、成分の限定理由を以下に説明する。なお、各元素の含有量の「％」表示は「質量％」を意味する。
【００２２】
Ｃｒは、ステンレス鋼の基本特性である耐食性を向上する元素である。１１．０％未満では十分な耐食性は得られないため下限は１１．０％以上とする。一方、過度な含有はσ相（Ｆｅ−Ｃｒの金属間化合物）相当の金属間化合物の生成を促進して製造時の割れを助長するため上限は２５．０％以下とする。安定製造性（歩留まり、圧延疵等）の点から１４．０％以上、２２．０％以下が望ましい。更に望ましくは１６．０％以上、２１．０％以下がよい。
【００２３】
Ｃは、本実施形態において重要なＴｉＮの周囲に析出する元素である。析出物を形成するためには０．００１％以上が必要であるため、これを下限とする。しかし成形性を低下させる元素であるため、過剰の含有は避ける必要がある。上限を０．０１０％以下とする。精錬コスト及び成形性の両者を考慮した場合、Ｃ含有量は、０．００２％以上、０．００８％以下が好ましい。
【００２４】
Ｓｉは、耐酸化性向上元素であるが過剰な含有は成形性の低下を招くため１．０％以下を上限とする。成形性の点からＳｉ含有量は低い方が好ましいが、Ｓｉ含有量を過度に低減すると原料コストの増加を招くため、０．０１％以上を下限とする。製造性の観点から望ましい範囲は０．０５％以上、０．６０％以下であり、さらに望ましくは０．０５％以上、０．３０％以下である。
【００２５】
ＭｎもＳｉ同様に、多量の含有は成形性の低下を招くため上限を１．０％以下とする。成形性の点からＭｎ含有量が低い方が好ましいが、Ｍｎ含有量を過度に低減すると原料コストの増加を招くため、０．０１％以上を下限とする。製造性の観点から望ましい範囲は０．０５％以上、０．４０％以下であり、さらに望ましくは０．０５％以上、０．３０％以下である。
【００２６】
Ｐは、成形性（ｒ値及び伸び）を低下させる元素であるため低い方が好ましく、上限を０．１０％以下に制限する。但し、Ｐ含有量の過度な低減は原料コストの上昇をもたらすため下限は０．００５％以上とすることが好ましい。成形性と製造コストの両者を考慮した場合、好ましい範囲は０．００７％以上、０．０３０％以下、更に望ましくは０．０１０％以上、０．０２５％以下である。
【００２７】
Ｓは不可避的不純物元素であり、製造時の割れを助長するため低い方が好ましく、上限を０．０１％以下に制限する。Ｓ量は低いほど好ましく０．００３０％以下が望ましい。一方、Ｓ含有量の過度の低減は精錬コストの上昇を招くため、下限は０．０００３％以上とすることが望ましい。製造性とコストの点から、好ましい範囲は０．０００４％以上、０．００２％以下である。
【００２８】
Ｎは、本発明において重要なＴｉＮの構成元素である。これを析出させるためには０．００２％以上の含有が必要であるため、これを下限とする。一方、多量の含有は成形性の劣化を招くため、上限を０．０２０％以下とする。成形性と製造性の点から好ましい範囲は０．００５％以上、０．０１５％以下である。
【００２９】
Ａｌは脱酸元素として使用されることが多い。本発明においては、Ａｌを含有する酸化物がＴｉＮの晶出核（析出核）として作用し、後述するＴｉＮの析出密度を増加させる。この効果を発揮するには０．００３％以上の含有が必要であるためこれを下限とする。一方、多量の含有により材料が硬化して成形性が低下するため、上限を１．０％とする。成形性に好適な範囲は０．０１％〜０．０７％の範囲である。
【００３０】
Ｔｉは本発明の重要な析出物であるＴｉＮを構成する元素であるとともに、Ｃと結合して成形性を向上させる。成形性向上効果を発揮するには下限は０．０５％以上とする。一方、過度な含有は合金コストの上昇や再結晶温度上昇に伴う製造性の低下を招くため、上限は１．０％以下とする。成形性及び製造性の点から、好ましい範囲は０．０５％以上、０．５０％以下である。更に、好適な範囲は０．１０％以上、０．３０％以下である。
【００３１】
Ｎｂは、主にＣと結合してＴｉＮの周囲に析出する析出物を構成する本発明の重要な元素である。析出するためには０．０３％以上含有させる。一方、過度な含有は合金コストの上昇や再結晶温度上昇に伴う製造性の低下を招くため、上限は１．０％以下とする。成形性及び製造性の点から、好ましい範囲は０．０５％以上、０．３０％以下である。
【００３２】
Ｔｉ，Ｎｂ，Ｃ，Ｎの含有量に関しては下記（１）式の値が２．０以上を満足することとする。
（〔Ｔｉ〕／４８＋〔Ｎｂ〕／９３）／（〔Ｃ〕／１２＋〔Ｎ〕／１４）  …  （１）
上記の（１）式が２．０以上を満足しない場合、固溶ＣあるいはＮが残存し、製品の深絞り性が低下し、成形時の割れが生じやすくなるためである。
【００３３】
本実施形態のフェライト系ステンレス鋼板は、上記の基本組成に加えて、下記の元素群のうち１種または２種以上を選択的に含有させてもよいし、含有させなくてもよい。これらの元素を含有させない場合の下限は０％である。
【００３４】
Ｂは、二次加工性を向上させる元素であり、二次加工性を更に向上するには０．０００１％以上含有させるとよい。ただし、Ｂの過剰な含有は製造性、特に鋳造性の劣化を招くため０．００２５％以下を上限とする。好ましい範囲は０．００２０％以下であり、さらに好ましくは、０．００１２％以下である。
【００３５】
Ｓｎは、耐食性を向上させる効果を有する元素であるため、腐食環境に応じて含有させてもよく、例えば０．００５％以上を含有させてもよい。Ｓｎの多量の含有は製造性の劣化を招くため、０．５０％以下を上限とする。製造性を考慮して好ましい範囲は０．２０％以下、さらに好ましくは０．１０％以下である。
【００３６】
Ｎｉ、Ｃｕ、Ｍｏ、Ｗ、Ｃｏ、Ｖ、Ｚｒは、耐食性あるいは耐酸化性を高めるのに有効な元素であり、必要に応じて含有させるとよい。但し、これらの元素の過剰な含有は成形性の低下を招くばかりでなく合金コストの上昇や製造性を阻害することに繋がるおそれがある。そのため、Ｎｉ、Ｃｕ、Ｗの上限は１．０％以下とする。Ｍｏは製造性の低下をもたらすため上限は２．０％以下とする。Ｃｏ、Ｖ、Ｚｒの上限は０．５０％以下とする。各元素の好ましい含有量の下限は、Ｎｉ、Ｃｕ、Ｃｏ、Ｖ、Ｚｒについては０．０１％以上、Ｍｏ、Ｗは０．１０％以上である。
【００３７】
Ｃａ、Ｍｇは、熱間加工性や２次加工性を向上させる元素であり、必要に応じて含有させる。但し、これら元素の過剰な含有は製造性を阻害することに繋がるため、Ｃａ、Ｍｇの上限は０．００５０％以下とする。好ましい下限はそれぞれ０．０００１％以上とする。製造性と熱間加工性を考慮した場合、好ましい範囲はＣａ、Ｍｇともに、０．０００２〜０．００２０％であり、さらに好ましい範囲は０．０００２〜０．００１０％である。
【００３８】
Ｙ、Ｈｆ、ＲＥＭは、熱間加工性や鋼の清浄度を向上ならびに耐酸化性改善に対して有効な元素であり、必要に応じて含有させてもよい。Ｙ、ＲＥＭを含有させる場合の上限はそれぞれ０．１０％以下とし、Ｈｆを含有させる場合の上限は０．２０％以下とする。また、Ｙを含有させる場合の下限は０．０１０％以上にするとよく、Ｈｆ、ＲＥＭを含有させる場合の下限はそれぞれ０．０１％以上にするとよい。ここで、本実施形態における「ＲＥＭ」は原子番号５７〜７１に帰属する元素（ランタノイド）を指し、例えば、Ｃｅ、Ｐｒ、Ｎｄ等である。
【００３９】
Ｓｂは、Ｓｎと同様に耐食性向上効果を持つ元素であり、必要に応じて含有させてもよい。ただしＳｂの多量の含有は製造性の劣化を招くため、０．５０％以下を上限とする。Ｓｂの下限は、０．０１％以上がよい。
【００４０】
本実施形態のフェライト系ステンレス鋼鈑は、上述してきた元素以外は、Ｆｅ及び不純物（不純物には不可避的不純物も含む）からなるが、以上説明した各元素の他にも、本発明の効果を損なわない範囲で含有させることが出来る。本実施形態では、例えばＢｉ、Ｐｂ、Ｓｅ、Ｈ、Ｔａ等を含有させてもよいが、その場合は可能な限り低減することが好ましい。一方、これらの元素は、本発明の課題を解決する限度において、その含有割合が制御され、必要に応じて、Ｂｉは０．０１％以下、Ｐｂは０．０１％以下、Ｓｅは０．０１％以下、Ｈは０．０１％以下、Ｔａは０．０５％以下の１種以上を含有してもよい。
【００４１】
次に金属組織について説明する。
本実施形態のフェライト系ステンレス鋼板は、結晶粒度番号が９．０超のフェライト組織からなることが好ましい。
【００４２】
フェライトの結晶粒度番号は９．０超とする。成形後の表面凹凸はフェライトの結晶粒度番号が大きいほど、すなわちフェライト結晶粒の粒径が小さいほど生じにくいためこれを下限とする。表面凹凸をさらに抑制するためには９．５超が好ましく、更に望ましくは１０.０超である。
【００４３】
結晶粒度番号の測定方法は、ＪＩＳ  Ｇ  ０５５１（２０１３）の線分法（付属書ＪＢのフェライト結晶粒の切断法による評価方法）で求めることができる。なお粒度番号：９は結晶粒内を横切る１結晶粒あたりの平均線分長１４．１μｍに相当し、粒度番号：１０は結晶粒内を横切る１結晶粒あたりの平均線分長１０．０μｍに相当する。結晶粒度測定は、試験片断面の光学顕微鏡組織写真より、１試料につき線分を横切る結晶粒数を５００以上とする。エッチング液は王水または逆王水がよいが、結晶粒界が判断できるのであれば他の溶液でも構わない。また隣接する結晶粒の方位関係によっては粒界が鮮明に見えない場合があるため、濃くエッチングするのが好ましい。また結晶粒界の測定に当たって双晶粒界は測定しないこととする。結晶粒番号の測定位置は特に限定しない。
【００４４】
本実施形態のフェライト系ステンレス鋼板の金属組織は、上記のフェライト組織を母相とする。オーステナイト組織やマルテンサイト組織が含まれても問題はない。好ましくは、フェライト組織の単相であり、フェライト組織の体積率は９８％以上であることが好ましい。オーステナイト組織やマルテンサイト組織を含む場合は、結晶粒径を細かくすることが比較的容易であることに加えて、オーステナイト組織はＴＲＩＰ効果により高成形性を示す。ただし、原料コストが高くなることに加えて、製造時に耳割れ等の歩留まり低下が起こりやすくなるため、金属組織はフェライト組織を母相とする。なお、鋼中に炭窒化物等の析出物が存在するが、これらは考慮せず、上記は母相の組織について述べている。
【００４５】
本実施形態のフェライト系ステンレス鋼板において、板表面から深さ２０μｍまでの領域に存在するＴｉＮを主体とする析出物は、多角形状の形状を有しており、多角形の頂点に接するようにＮｂＣを主体とする析出物が分布することにより、極めて優れた特性が顕在化し、欠点を撲滅できる。析出物のサイズについては、板表面から深さ２０μｍまでの板厚断面に、断面積が０．１μｍ２以上２０μｍ２以下の析出物が存在する必要がある。また、この析出物の密度は、板表面から深さ２０μｍまでの板厚断面において３個／ｍｍ２以上存在することが必要である。
【００４６】
このような析出物の代表的な例を図１に示す。図１（ａ）はＳＥＭ写真であり、（ｂ）は析出形態のイメージ図であり、（ｃ）はＥＰＭＡ（電子線プローブマイクロアナライザ）によるＴｉのマッピング画像であり、（ｄ）はＥＰＡによるＮｂのマッピング画像であり、（ｅ）はＥＰＭＡによるＣのマッピング画像である。図１に示すマッピング画像は、ＦＥ−ＥＰＭＡ（日本電子株式会社製  フィールドエミッション電子プローブマイクロアナライザ（製品番号ＪＸＡ−８５３０Ｆ））を用いて調査したものである。この例では、図１（ａ）及び（ｃ）に示すように、Ｔｉが存在する領域はＴｉＮからなり、断面視形状が四角形の形状を示している。そして、図１（ｄ）及び（ｅ）からわかるようにＴｉＮの四角形の頂点部４か所にＮｂＣが分布している。なお、ＴｉＮの中心に観察される黒い円はＡｌ、Ｏ等が検出されていることから、Ａｌ含有酸化物を核にＴｉＮが析出あるいは晶出したと推察される。
【００４７】
立方晶に属するＴｉＮは、極めて硬質であり、また、鋼の金属組織中に析出した際に角ばった立方体の形状を有するものとなる。このようなＴｉＮがステンレス鋼板の表面付近に存在すると、ＴｉＮが曲げ加工時の割れの起点となり、表面粗さも著しく悪化する。そこで、ＴｉＮについて検討したところ、ＴｉＮが棒状あるいは球状の形態を示すと加工時に与える悪い影響が比較的小さくなることを知見した。ＴｉＮは、ＥＰＭＡ（電子線マイクロアナライザ）のマッピングにより同定する。なお、ＴｉＮの同定は、ＳＥＭに付随するＥＤＳ装置（エネルギー分散型X線分析装置（Ｅｎｅｒｇｙ  ｄｉｓｐｅｒｓｉｖｅ  Ｘ−ｒａｙ  ｓｐｅｃｔｒｏｍｅｔｒｙ）等の解析機器を用いて簡易的に確認することもできるが、ＥＰＭＡとの間で結果の不一致が生じた場合はＥＰＭＡの測定結果を優先する。ＴｉＮは、ＴｉとＮとを主体となる化合物である。本実施形態のＴｉＮの一部にはＣやＮｂも含有されているが、いずれも原子％で１０％未満であるため、本明細書では１０％未満の他の元素を含む場合にもＴｉＮと判別する。角ばったＴｉＮの断面形状は、三角形、四角形、五角形、六角形等があるが、曲げ成形性に影響を及ぼすＴｉＮの大きさは、断面積にて０．１μｍ２以上である。ＴｉＮの断面積が２０μｍ２超となる場合はほとんどないが、その場合、成形性、表面粗さともに著しく悪化する。このため、断面積が０．１μｍ２以上２０μｍ２以下とする。析出物の大きさは、ＥＰＭＡによるマッピングの結果より算出する。なお、他の元素分析機器、ＥＢＳＰ等の構造分析機器でのマッピング測定結果からも、析出物の大きさは算出が可能であるが、本実施形態ではＥＰＭＡを用いることが好ましい。
【００４８】
本実施形態のフェライト系ステンレス鋼板では、多角形の形状のＴｉＮの頂点部付近にＮｂＣが分布した析出物が鋼板の表面付近の断面に存在する。ＮｂＣの組成はＥＰＭＡで測定し、ＮｂとＣが主組成であることを確認する。ＮｂＣにはＴｉやＮを一部含有する場合もあるため、それらを含めて原子％で１０％未満の他の元素を含むものをＮｂＣとする。前述のＳＥＭに付属するＥＤＳ装置で簡易的にＮｂＣを測定してもよい。ＥＰＭＡとの間で結果が相違する場合はＥＰＭＡの結果を優先する。本実施形態の析出物は、角ばったＴｉＮの頂点に接触するように上述のＮｂＣが覆うものである。ＮｂＣは１つの頂点に分布するだけでも効果はあるが、３か所以上の頂点を覆うことで、ＴｉＮの角ばった部分からの曲げ成形時の割れを防ぐことができる。
【００４９】
上述の「多角形の形状のＴｉＮの頂点部付近にＮｂＣが分布」する形態を有する析出物の存在密度は、鋼板表面から深さ２０μｍまでの領域の鋼板断面において３個／ｍｍ２以上とする。析出物の存在密度が３個／ｍｍ２未満の場合、Ｎの固定が不十分であり、成形性、表面粗さが不良となる。析出物の存在密度の上限は特に定める必要はないが、多すぎると材料が硬質となり、成形性、表面粗さとも劣化するため、３００個／ｍｍ２以下を上限とする。個数密度は、表面粗さへの影響が大きい表面近傍で測定する。測定範囲である表面近傍とは、板表面から深さ２０μｍまでの範囲とする。測定領域は、板表面から深さ２０μｍまでの範囲内に、０．３ｍｍ２以上の広さの測定領域を１箇所設定し、その領域内におけるＴｉＮ（頂部にＮｂＣが分布するＴｉＮ）の個数を測定する。ＴｉＮの確認は上述のようにＥＰＭＡを用いる。得られた個数を測定範囲の面積で除することで存在密度を得る。
【００５０】
上述の析出物を有することによって、深絞りと曲げを組み合わせた成形性と、成形後の表面凹凸（肌荒れ）の両方が向上する理由については鋭意調査中ではあるが、現時点では次のように推測される。
深絞り性の向上には、固溶Ｃ，Ｎを低減することが有効である。Ｔｉの含有は主にＮを析出物として固定し、Ｎｂの含有は主にＣを析出物として固定することで深絞り性向上に寄与する。一方、ＴｉＮは比較的大きいため、曲げ加工時にはＴｉＮと母相のフェライト相の間で変形能の差が出るため、成形割れが生じやすい。特にＴｉＮは極めて硬質かつ角ばった形状であるため、断面観察にて多角形の形状の頂点部付近を起点に割れが発生しやすい。このようなＴｉＮの頂点部をＮｂＣが覆うことにより、曲げ成形時の割れが抑制され、表面粗さの向上に寄与したと推察される。冷間圧延時にはこの化合物の周囲に不均一なひずみが導入されて、その後の熱処理工程において多くの再結晶核が生成し、結果として結晶粒度番号は９．０超の細粒組織が得られるものと考えられる。
【００５１】
なお本実施形態のフェライト系ステンレス鋼板の板厚は特に限定しないが、０．５ｍｍ以上、３．０ｍｍ以下、好ましくは０．６ｍｍ以上、２．０ｍｍ以下、更に好ましくは、０．８ｍｍ以下であることが望ましい。板厚が薄い場合は成形後の部品において強度が不十分となる場合があるためである。製造対象となる部品のサイズや形状、耐荷重等を考慮して板厚を設計する必要がある。
【００５２】
次に、本実施形態のフェライト系ステンレス鋼板の製造方法について説明する。本実施形態のフェライト系ステンレス鋼板は、所定の化学成分を有する鋼を鋳造してから熱間圧延を行い、その後、冷間圧延及び各熱処理（焼鈍）を組み合わせることにより製造する。また、必要に応じて、適宜、酸洗を行うこととする。すなわち、製造方法の一例として、製鋼−熱間圧延−熱延板焼鈍−冷間圧延−冷延板焼鈍の各工程からなる一般的な製法を採用できる。本実施形態において重要な結晶粒径と析出物の両者を上記のとおりに満足するために制御すべきポイントは、鋼の鋳造条件である。
【００５３】
製錬後は、連続鋳造あるいはインゴット鋳造において鋳込む。その際、前述のような析出物を析出させるためには、鋳造段階での、凝固後の室温への冷却途中での加熱保持が大きく影響する。このため、凝固後の冷却途中に１１００℃から８００℃の温度範囲を通過する際に、１５ｍｉｎ以上の温度保持をすることが必要である。温度保持の時間が１５ｍｉｎ未満であると、前述の析出形態を満足することができない。温度保持を行わなくても、板厚断面観察にて断面積が０．１μｍ２以上２０μｍ２以下の多角形の形状からなるＴｉＮを分散させることはできるが、その頂点部に接触するようにＮｂＣが分布する析出物を得るためには、前述の冷却の途中での加熱保持が必要である。ＮｂＣの析出温度が１１００℃以下であるため、上述の温度域に所定の時間保持することで本発明のようなＮｂＣが析出する。その際、ＴｉＮを核として析出すると考える。１５ｍｉｎ以上の温度保持は、１１００℃から８００℃の範囲内において一定の温度に保持してもよく、１１００℃から８００℃の範囲内において変動させてもよい。
【００５４】
次いで、熱間圧延は加熱後、所定の板厚まで圧延する。温度やパススケジュールは特に規定するものではない。前述のＮｂＣは、平衡計算によると１１００℃以上で溶解するが、実際は溶解するまでの時間が長いため、通常の熱延における加熱時間（最大でも１０時間程度）では析出形態は変化しない。
【００５５】
熱間圧延後の熱処理（熱延板焼鈍）においては、板厚や成分、熱間圧延の圧下率によって熱延板の再結晶温度Ｔ１（℃）が異なるが、最高到達温度をＴ１〜（Ｔ１＋３５）（℃）の範囲に制御する必要がある。熱延板焼鈍の最高到達温度がＴ１℃未満であると未再結晶粒が残存し、製品のリジング特性、成形性が不良となるためである。一方、最高到達温度がＴ１＋３５℃超であると粒成長により結晶粒が粗大化し、冷延および冷延板焼鈍後の結晶粒径が粗大化するためである。
【００５６】
冷間圧延率は７０％以上とし、その後の熱処理と合わせて深絞り性に有効な集合組織を発達させる必要がある。圧延率の上限については特に限定しないが、圧延機の能力の観点から、９７％以下とするのがよい。
また、本実施形態の冷間圧延の他の圧延条件は適宜選択・設定してよい。
【００５７】
冷間圧延後の熱処理（冷延板焼鈍、最終焼鈍）における最高到達温度は、冷延板の再結晶温度をＴ２（℃）とすると（Ｔ２−１０）〜（Ｔ２＋３０）℃の範囲に制御する必要がある。冷延板焼鈍の最高到達温度が（Ｔ２−１０）℃未満であると材料が硬質化して成形割れが生じやすくなり成形性が劣化するおそれがある。一方、最高到達温度が（Ｔ２＋３０）℃超であると結晶粒径が大きくなり、規定の結晶粒度番号が得られず、成形後に肌荒れが生じるためである。
【００５８】
本実施形態においては、冷間圧延の途中に中間焼鈍を入れ、複数回の工程としてもよい。なお、中間および最終焼鈍はバッチ式焼鈍でも連続式焼鈍でも構わない。また、各焼鈍は、必要であれば水素ガス、窒素ガスあるいはアンモニアガスなしいそれらを混合したガスなどの無酸化雰囲気で焼鈍する光輝焼鈍でよいし、大気中で焼鈍しても構わない。
【００５９】
再結晶温度Ｔ１、Ｔ２は、熱延板あるいは冷延板を用いて温度を変えて熱処理した後の金属組織観察から決定することができる。再結晶温度Ｔ１、Ｔ２の決定には、小試験片を用いて数水準条件を変えた熱処理を用いることが好ましい。その際、実機熱処理に相当のヒートパターンを行う。ヒートパターンは板厚や炉によって異なるが、例えば１０℃／ｓ昇温後、到達温度で２０ｓ保持後に強制冷却する。到達温度は２０℃ピッチで実施し、熱処理後の光学顕微鏡組織観察から再結晶率が１００％となる最低温度を再結晶温度と定義する。
【００６０】
以上説明した製造方法により、本実施形態に係るフェライト系ステンレス鋼板を得ることができる。
【実施例】
【００６１】
実施例は、本発明の実施可能性及び効果を確認するために採用した一条件例であり、本発明は、以下の実施例で用いた条件に限定されるものではない。本発明は、本発明の要旨を逸脱せず、本発明の目的を達成する限りにおいて、種々の条件を採用し得るものである。
なお、下記にて示す表中の下線は、本発明の範囲から外れているものを示す。
【００６２】
表１に示す成分組成のステンレス鋼を溶製してスラブに鋳造した。鋳造時の冷却途中にて、９００℃に加熱した熱処理炉で表２に示す保持時間で加熱保持をした。次いで、得られたスラブを熱間圧延した後、熱延板焼鈍、冷間圧延、冷延板焼鈍を施して０．６ｍｍ厚のステンレス鋼板（製品板）Ｎｏ．１〜Ｎｏ．２８を製造した。各工程条件は表２のように変化させた。なお、熱延板焼鈍、および冷延板焼鈍における焼鈍（保持）時間はそれぞれ１〜６０秒の範囲内とし、かつ本実施例では冷間圧延中の中間焼鈍は省略した。また、製造したステンレス鋼板について、表１の化学成分を得られていることも確認した。
【００６３】
熱延板焼鈍は、熱延板の再結晶温度がＴ１（℃）としたときに、最高到達温度をＴ１〜（Ｔ１＋３５）（℃）の範囲とした。
冷延板焼鈍における最高到達温度は、冷延板の再結晶温度をＴ２（℃）としたときに、（Ｔ２−１０）〜（Ｔ２＋３０）℃の範囲に制御した。
なお、再結晶温度Ｔ１、Ｔ２は、熱延板あるいは冷延板を用いて温度を変えて熱処理した後の金属組織観察から決定した。再結晶温度Ｔ１、Ｔ２の決定には、小試験片を用いて数水準条件を変えた熱処理を用いた。その際、実機熱処理に相当のヒートパターンを行った。ヒートパターンは、１０℃／ｓ昇温後、到達温度で２０ｓ保持後に強制冷却した。到達温度は２０℃ピッチで実施し、熱処理後の光学顕微鏡組織観察から再結晶率が１００％となる最低温度を再結晶温度と定義した。
【００６４】
次に、得られたステンレス鋼板Ｎｏ．１〜Ｎｏ．２８の結晶粒度番号（ＧＳＮ）を、ＪＩＳ  Ｇ  ０５５１（２０１３）に準拠して測定した。結晶粒番号は、ＪＩＳ  Ｇ  ０５５１（２０１３）の線分法（付属書ＪＢのフェライト結晶粒の切断法による評価方法）で求めた。結晶粒度の測定は、試験片断面の光学顕微鏡組織写真より、１試料につき線分を横切る結晶粒数を５００以上となるように線分を設定した。エッチング液は王水とした。また、結晶粒界の測定に当たって双晶粒界は測定しなかった。
【００６５】
またステンレス鋼板Ｎｏ．１〜Ｎｏ．２８の板表面から深さ２０μｍまでの領域での板厚断面の金属組織をＥＰＭＡを用いて調査した。各鋼種においてＮｂＣが頂点に接触するように分布したＴｉＮの析出物を確認し、広範囲でその分布を求めた。ＴｉＮの大きさは、ＥＰＭＡの結果より測定した。
【００６６】
より具体的には、ＴｉＮは、ＥＰＭＡ（電子線マイクロアナライザ）のマッピングにより同定した。ＴｉとＮとを主体となる化合物をＴｉＮとした。１０原子％未満の他の元素を含む場合にもＴｉＮと判別した。ＴｉＮの断面積は、ＥＰＭＡによるマッピングの結果より算出した。
【００６７】
ＴｉＮの頂点部付近に分布するＮｂＣについては、ＮｂＣの組成をＥＰＭＡで測定し、ＮｂとＣが主組成であることを確認した。ＮｂＣにはＴｉやＮを一部含有する場合もあるため、それらを含めて原子％で１０％未満の他の元素を含むものをＮｂＣとした。
【００６８】
「多角形の形状のＴｉＮの頂点部付近にＮｂＣが分布」する析出物の存在密度は、板表面から深さ２０μｍまでの範囲内に、０．３ｍｍ２以上の広さの測定領域を１箇所設定し、その領域内におけるＴｉＮ（頂部にＮｂＣが分布するＴｉＮ）の個数を測定した。ＴｉＮの確認は上述のようにＥＰＭＡを用いた。得られた個数を測定範囲の面積で除することで存在密度を得た。
【００６９】
さらに、曲げと深絞りを組み合わせた成形加工を模擬する加工を行った。具体的には、ステンレス鋼板Ｎｏ．１〜Ｎｏ．２８よりφ１００ｍｍの試料を切り出した。次に、切り出した試料を中心部で９０°曲げてから曲げ戻しを行い、その後に油圧成形試験機により限界絞り比２．０の条件でカップ成形試験を行った。カップ成形後の表面肌荒れには限界絞り比が大きく影響するが、その他の成形条件は影響を及ぼさないことが分かっている。なお今回実施したカップ成形試験条件は、ポンチ径が５０ｍｍ、ポンチ肩Ｒが５ｍｍ、ダイス径が５３ｍｍ、ダイス肩Ｒが８ｍｍ、しわ押さえ圧が１０トンとした。試料とポンチ間の潤滑は、出光興産株式会社製の防錆油「ダフニーオイルコートＺ３（登録商標）」を塗布後に潤滑シート「ニチアス株式会社製ナフロンテープＴＯＭＢＯ９００１」を貼り付けた。
【００７０】
限界絞り比２．０の条件で割れなく成形できたものを〇、成形途中に割れが生じたものを×として表2中に記載した。成形が出来た試料についてはカップ成形後の肌荒れを評価した。具体的には、カップ成形後の試料の縦壁部の高さ中央部において高さ方向に平行に５ｍｍ長さについて二次元接触式の表面粗さ測定機を用いて表面粗さ測定を行った。ＪＩＳ  Ｂ  ００３１（２００３）に記述される算術平均粗さＲａが２．０μｍを基準とし、それ以下の場合、表面肌荒れ評価が○、Ｒａが２．０μｍ超の場合を表面肌荒れ評価を×とした。なお、カップ成形ができなかった試料については、表２の表面肌荒れの欄に「−」を記入した。
【００７１】
表２に、ステンレス鋼板Ｎｏ．１〜Ｎｏ．２８の上記特性評価の結果を示す。なお、本発明例でステンレス鋼板は全て、フェライトを母相とする組織であり、フェライト組織の体積率は９８％以上であった。
【００７２】
表２に示すように、本発明例によると、結晶粒度番号および析出形態が制御され、耐肌荒れ性及び成形性に優れたフェライト系ステンレス鋼板を得ることが出来た。
なお、Ｒａが２．０μｍ超の比較例の場合は、表面凹凸が顕著であり、最終的には研磨によって当該凹凸を除去することとなるため、製造コストも面でも評価を劣ることとなる。
【００７３】
Ｎｏ．２、４、６、８、１０、１２、１４、１６、１８、２０は、化学成分が本発明の範囲内であるが、鋳造時の９００℃での温度保持時間が１５分未満であったため、ＮｂＣを有するＴｉＮの析出物の存在密度が３個／ｍｍ２未満になり、結晶粒度が９．０未満になり、成形性が低下した。
【００７４】
Ｎｏ．２１は、析出物の存在密度及び結晶粒度番号は発明の範囲内であるが、Ｃ含有量が過剰であったため、成形性が悪化した。
Ｎｏ．２２、２４、２６、２８は、化学成分が本発明の範囲外であり、また、鋳造時の９００℃での温度保持時間が１５分未満であったため、析出物の個数密度及び結晶粒度番号が発明範囲外となり、成形性が低下した。
Ｎｏ．２３、２５、２７は、鋳造時の９００℃での温度保持時間が１５分以上であったが、化学成分が本発明の範囲外であったため、ＮｂＣを有するＴｉＮの析出物の存在密度が３個／ｍｍ２未満になり、結晶粒度が９．０未満になり、成形性が低下した。
【００７５】
【表１】
2020037728.tif 000002
【００７６】
【表２】
2020037728.tif 000003
【産業上の利用可能性】
【００７７】
本発明によれば、成形加工性及び成形加工後の表面特性に優れたフェライト系ステンレス鋼板を提供することが可能である。さらに、本発明に係るフェライト系ステンレス鋼板は成形加工後の表面特性に優れているので、従来行われていた表面凹凸除去を目的とした成形加工後の研磨工程を省略することができるため、製造コストの面でも効果を十分に享受できる。
【図１】
2020037728.tif 000004